(57)【特許請求の範囲】
【請求項１】
基材シートの一方の面に、（Ａ）数平均分子量が２００以上１万未満である軟化剤と、その１００質量部に対し、（Ｂ）数平均分子量が５０万を超えるポリオレフィン系高分子エラストマー０.０５〜１２質量部を含む粘着剤層を有する粘着シートであって、当該粘着シートの粘着剤層面同士を重ね合わせた場合のせん断力が、５〜７０Ｎ／３５ｍｍ×３５ｍｍであることを特徴とする捕虫用粘着シート。
【請求項２】
波長３４０〜４４０ｎｍにおける紫外線透過率の最小値が７０％以上であって、背面（基材シート）側から、３４０〜４４０ｎｍの波長領域に発光ピークを有する紫外光を透過させ、粘着剤層面に走光性害虫を誘引・捕獲する請求項１に記載の捕虫用粘着シート。
【請求項３】
粘着剤層の厚さが、１０〜２００μｍである請求項１又は２に記載の捕虫用粘着シート。
【発明の詳細な説明】
【技術分野】
【０００１】
本発明は、捕虫用粘着シートに関する。さらに詳しくは、本発明は、基材シートの一方の面に捕虫用の粘着剤層を有し、飛翔性害虫を効率よく捕殺することができると共に、加工性や保存性が良好な捕虫用粘着シート、特に紫外線誘引型の捕虫器に好適に使用し得る紫外線透過性及び耐紫外線劣化性に優れる捕虫用粘着シートに関するものである。
【背景技術】
【０００２】
従来、ハエなどの飛翔性害虫を駆除するためにはハエトリ紙が用いられていた。このハエトリ紙は表面に粘着剤を塗設して形成したもので、ハエが発生しやすい場所に設置し、表面の粘着性によりハエを捕獲するものであったが、捕獲能力や捕獲できる害虫の種類が少ないといった問題から、その使用頻度が年々低下しつつあり、近年、殺虫剤を散布する駆除方法が主流となってきた。しかし、このように殺虫剤を散布する方法では、飛翔性害虫に対する効果は充分であるというものの、反面、散布された土壌や植物に対して、好ましくない生物活性や化学的特性を与えてしまい、自然環境や人体に悪影響を及ぼしてしまうなどの問題がある。そこで、最近、自然環境や人体に悪影響を与えることなく、害虫を捕獲できるハエトリ紙などの粘着性捕獲体が見直されるようになってきており、例えば分子量が１万〜５０万、且つ不飽和度が５モル％以下の高分子エラストマーと、分子量１００〜１万の軟化剤とからなる粘着剤組成物であって、荷重１０ｇ／ｃｍ2の時のズレ速度が１ｍｍ／ｍｉｎ以下、且つ荷重５０ｇ／ｃｍ2の時のズレ速度が１ｍｍ／ｍｉｎ以上であることを特徴とする飛翔害虫捕殺用粘着剤組成物が開示されている（例えば、特許文献１参照）。
一方、様々な産業における工場において、製品中への害虫類の混入は重大な問題であるため、各種の対策が行われている。その中で、虫の走光性という習性を利用した紫外線誘引型の捕虫器が知られている（例えば、特許文献２参照）。
この紫外線誘引型の捕虫器は、高い捕虫性や電撃殺虫器でみられるような死骸の飛散がない、メンテナンスが容易であるなどの観点から多く使用されてきている。この捕虫器に使用される粘着シートは、紫外線による誘虫性を考慮して、紫外線透過性及び耐紫外線劣化性が要求性能として挙げられる。また比較的体重が軽い飛翔性の害虫が対象となるため、凝集力が非常に低い粘着剤を用いるのが一般的である。しかし、凝集力が非常に低いため、加工性、保存性という点で劣り、ロール端面からの粘着剤のしみ出しや剥離シートから剥がす際の粘着剤層の凝集破壊が問題であった。
また、通常は1週間から１ヶ月の間、捕虫用蛍光灯の光(紫外線)が、粘着シートに照射され続けるため、粘着剤が劣化し、経時で捕虫性が低下するという問題点があった。
なお、前記特許文献１における技術は、紫外線誘引型の捕虫器に適用し得る技術ではない。
【特許文献１】特許第３１８３９７６号公報
【特許文献２】実用新案登録第３０２３９１７号公報
【発明の開示】
【発明が解決しようとする課題】
【０００３】
本発明は、このような事情のもとで、基材シートの一方の面に捕虫用の粘着剤層を有し、飛翔性害虫を効率よく捕殺することができると共に、加工性や保存性が良好な捕虫用粘着シート、特に紫外線誘引型の捕虫器に好適に使用し得る紫外線透過性及び耐紫外線劣化性に優れる捕虫用粘着シートを提供することを目的としてなされたものである。
【課題を解決するための手段】
【０００４】
本発明者は、前記の好ましい性質を有する捕虫用粘着シートを開発すべく鋭意研究を重ねた結果、基材シートの一方の面に、粘着剤層として、特定の分子量を有する軟化剤と、特定の分子量を有するポリオレフィン系高分子エラストマーとを特定の割合で含むものを設け、かつ当該粘着シートの粘着剤層面同士を重ね合わせた場合の粘着剤層のせん断力が、ある範囲にある粘着シートが、その目的に適合し得ることを見出し、この知見に基づいて本発明を完成するに至った。
すなわち、本発明は、
［１］基材シートの一方の面に、（Ａ）数平均分子量が２００以上１万未満である軟化剤と、その１００質量部に対し、（Ｂ）数平均分子量が５０万を超えるポリオレフィン系高分子エラストマー０.０５〜１２質量部を含む粘着剤層を有する粘着シートであって、当該粘着シートの粘着剤層面同士を重ね合わせた場合のせん断力が、５〜７０Ｎ／３５ｍｍ×３５ｍｍであることを特徴とする捕虫用粘着シート、
［２］波長３４０〜４４０ｎｍにおける紫外線透過率の最小値が７０％以上であって、背面（基材シート）側から、３４０〜４４０ｎｍの波長領域に発光ピークを有する紫外光を透過させ、粘着剤層面に走光性害虫を誘引・捕獲する上記[１]項に記載の捕虫用粘着シート、及び
［３］粘着剤層の厚さが、１０〜２００μｍである上記[１]又は[２]項に記載の捕虫用粘着シート、
を提供するものである。
【発明の効果】
【０００５】
本発明によれば、基材シートの一方の面に捕虫用の粘着剤層を有し、飛翔性害虫を効率よく捕殺することができると共に、加工性や保存性が良好な捕虫用粘着シート、特に紫外線誘引型の捕虫器に好適に使用し得る紫外線透過性及び耐紫外線劣化性に優れる捕虫用粘着シートを提供することができる。
【発明を実施するための最良の形態】
【０００６】
本発明の捕虫用粘着シートは、基材シートの一方の面に、（Ａ）数平均分子量が２００以上１万未満である軟化剤と、（Ｂ）数平均分子量が５０万を超えるポリオレフィン系高分子エラストマーを含む粘着剤層を有する粘着シートである。
［基材シート］
本発明の捕虫用粘着シートにおける基材シートの種類に特に制限はないが、紫外線誘引型の捕虫器への適用を考慮して、３４０〜４４０ｎｍの波長領域に発光ピークをもつ紫外光に対する透過性の良好なものが好ましい。例えばポリエチレン樹脂、ポリプロピレン樹脂等のポリオレフィン樹脂、ポリブチレンテレフタレート樹脂、ポリエチレンテレフタレート樹脂などのポリエステル樹脂、ポリスチレン樹脂、塩化ビニル樹脂などのプラスチックのフィルム、シート及びこれらの樹脂の混合物又は積層物からなるプラスチックフィルム、シート等が挙げられる。これらの基材シートは、未延伸でもよいし、縦又は横の一軸方向、あるいは二軸方向に延伸処理されたものであってもよい。さらに、上述した波長領域以外の紫外線吸収剤、光安定剤、酸化防止剤、帯電防止剤、スリップ剤、アンチブロッキング剤などが含有されていてもよい。
【０００７】
また、当該基材シートは、性能を損なわない範囲内で、その上に設けられる粘着剤層との密着性を向上させるために、所望により酸化法や凹凸化法などの表面処理を施すことができる。上記酸化法としては、特には限定されないが、例えばコロナ放電処理法、クロム酸酸化（湿式）、火炎処理、熱風処理、オゾン・プラズマ照射処理などが挙げられ、また、凹凸化法としては、特には限定されないが、例えばサンドブラスト法、溶剤処理法等が挙げられる。これらの表面処理法は基材シートの種類に応じて適宜選定されるが、一般にはコロナ放電処理法が効果及び操作性などの面から、好ましく用いられる。また、プライマー処理を施すこともできる。
当該基材シートの厚さに特に制限はないが、前記波長領域の紫外線透過性及び適度の剛性などの観点から、通常１０〜２５０μｍ程度、好ましくは２０〜１５０μｍである。
【０００８】
［粘着剤層］
本発明の捕虫用粘着シートにおいて、前記基材シートの一方の面に設けられる粘着剤層は、必須成分として、（Ａ）軟化剤と、（Ｂ）ポリオレフィン系高分子エラストマーを含有する。
（（Ａ）軟化剤）
当該粘着剤層に、必須成分の一つとして用いられる（Ａ）軟化剤は、数平均分子量が２００以上１万未満のものである。この数平均分子量が上記の範囲にあれば、粘着剤に十分な柔軟性を付与することができる。
このような軟化剤としては、数平均分子量が上記の範囲にあり、かつ軟化剤としての機能を有するものであればよく、特に制限されず、例えば重合型軟化剤、鉱物油系軟化剤、植物油系軟化剤、可塑剤などを用いることができる。
前記重合型軟化剤としては、例えばポリブテン、ポリイソブチレン、ブチルゴム、ポリイソプレン、ポリブタジエンなどのポリオレフィン系オリゴマー等が挙げられるが、耐紫外線劣化性などの観点から分子内に不飽和結合を実質上有しないポリブテン及びポリイソブチレンが好ましく、特に飛翔性害虫に対して優れた捕獲能力を示す観点からポリブテンが好適である。
【０００９】
鉱物油系軟化剤としては、例えば流動パラフィン、ホワイトオイルなどが挙げられ、植物油系軟化剤としては、例えばひまし油、綿実油、あまに油、パーム油、大豆油などが挙げられる。
可塑剤としては、例えばフタル酸誘導体、イソフタル酸・テレフタル酸誘導体、テトラヒドロフタル酸誘導体、リン酸誘導体、アジピン酸誘導体、セバシン酸誘導体、アゼライン酸誘導体、クエン酸誘導体、トリメリット酸誘導体、グリコール酸誘導体、グリセリン誘導体などの非重合型可塑剤、ポリエステル、ポリエーテル、アルキド樹脂、トルエンスルホンアミド−ホルムアルデヒド樹脂、ポリ−α−メチルスチレンなどの重合型可塑剤を挙げることができる。
本発明においては、（Ａ）成分の軟化剤として、前記した各種軟化剤を１種用いてもよいし、２種以上を組み合わせて用いてもよいが、後述の（Ｂ）ポリオレフィン系高分子エラストマーとの相溶性が良く、性能に優れる観点から、ポリオレフィン系オリゴマーを用いることが好ましく、前述した理由から、ポリブテンやポリイソブチレンを用いることがより好ましく、特にポリブテンの使用が好ましい。
【００１０】
（（Ｂ）ポリオレフィン系高分子エラストマー）
当該粘着剤層において、もう一つの必須成分として用いられる（Ｂ）ポリオレフィン系高分子エラストマーは、数平均分子量が５０万を超えるものである。数平均分子量が５０万を超えるものであれば、捕虫用蛍光灯から照射される紫外線によって経時で発生する粘着剤層の劣化に起因する捕虫性の低下を抑えることができ、飛翔性害虫の捕獲性が良好となる。なお、上記数平均分子量は、ゲルパーミエーションクロマトグラフィー（ＧＰＣ）法で測定されるポリスチレン換算の値である。なお、ポリオレフィン系高分子エラストマーの好ましい数平均分子量は５０万を超え、７０万以下、特に好ましくは、５５万〜６５万である。
このようなポリオレフィン系高分子エラストマーとしては、例えばエチレン−プロピレン共重合体、ポリブテン、ポリイソブチレンなどが挙げられ、これらは１種を単独で用いてもよいし、２種以上を組み合わせて用いてもよいが、飛翔性害虫に対して優れた捕獲能力を示す観点から、特にポリブテン及びポリイソブチレンが好適である。
【００１１】
本発明においては、当該粘着剤層における（Ｂ）成分のポリオレフィン系高分子エラストマーの含有量は、前記（Ａ）成分の軟化剤１００質量部に対して、０.０５〜１２質量部の範囲である。ポリオレフィン系高分子エラストマーの含有量が０.０５質量部未満であると、捕虫性や剥離シートから粘着シートを剥がす際の粘着剤層中の凝集破壊の発生や、保存安定性の低下が生じ、一方１２質量部を超えると粘着剤層が硬くなり捕虫性が得られない。このポリオレフィン系高分子エラストマーの好ましい含有量は、０.１〜８質量部である。
本発明の捕虫用粘着シートにおける粘着剤層には、本発明の効果が損なわれない範囲で、必要に応じ３４０〜４４０ｎｍの波長領域以外の紫外線吸収剤、光安定剤、酸化防止剤、防腐剤、防錆剤、無機粉末や金属粉末などの充填剤、着色剤等の公知の各種添加剤あるいはフェロモンなどの誘引物質などを含有させることができる。
【００１２】
（粘着剤層の形成）
次に、基材シートの一方の面に粘着剤層を形成する方法について説明する。
まず、前記の（Ａ）軟化剤と、前記の（Ｂ）ポリオレフィン系高分子エラストマーとを所定の割合で含み、必要に応じて前記の各種添加剤を含む粘着剤組成物を調製する。なお、この粘着剤組成物の調製においては、無溶媒で行ってもよいし、必要に応じ適当な溶媒を適宜含有させることができる。
次に、このようにして調製された粘着剤組成物を、無溶媒の場合はホットメルト化し基材シートの一方の面に塗布、冷却固化して粘着剤層を形成させる。また、粘着剤組成物を溶媒希釈した場合は、基材シートの一方の面に塗布、乾燥して粘着剤層を形成させる。粘着剤組成物を基材シートの一方の面に塗布する方法としては、特に制限はなく、従来公知の塗布装置が使用可能であり、例えば、ナイフコーター、ロールコーター、ロールナイフコーター、エアナイフコーター、バーコーター、ダイコーター、カーテンコーター、グラビアコーター等の塗布装置による方法が挙げられる。
また、別の方法として、後述する剥離シートの剥離処理面に、前記の塗布装置を使用し、粘着剤組成物を塗布して、前記厚さの粘着剤層を形成したのち、この粘着剤層上に基材シートを貼り合わせる方法を用いることもできる。
粘着剤層の厚さは、特に制限はないが、通常１０〜２００μｍであり、好ましくは１５〜１５０μｍであり、より好ましくは２０〜１００μｍである。
【００１３】
［剥離シート］
このようにして形成された粘着剤層の上に、所望により剥離シートを設けることができる。
前記剥離シートとしては、例えばグラシン紙のような高密度原紙、クレーコート紙、クラフト紙、上質紙などの紙、又はそれらの紙にポリエチレン樹脂などをラミネートしたラミネート紙、あるいはポリエチレンテレフタレート、ポリエチレンナフタレート、ポリオレフィンなどのプラスチックフィルムに、フッ素樹脂やシリコーン樹脂などの剥離剤を乾燥質量で０.１〜３ｇ／ｍ2程度になるように塗布し、熱硬化や紫外線硬化などによって剥離層を設けたものなどが挙げられる。この剥離シートの厚さについては特に制限はないが、通常２５〜２００μｍの範囲である。
【００１４】
［捕虫用粘着シート］
本発明の捕虫用粘着シートにおいては、当該粘着シートの粘着剤層面同士を重ね合わせた場合の粘着剤層のせん断力が５〜７０Ｎ／３５ｍｍ×３５ｍｍであることを要す。このせん断力が５Ｎ／３５ｍｍ×３５ｍｍ未満では剥離シート上から粘着シートを剥離する際の粘着剤層の凝集破壊や、粘着剤のしみ出しなどの保存安定性に劣り、一方７０Ｎ／３５ｍｍ×３５ｍｍを超えると捕虫性が悪くなる。好ましいせん断力は８〜６０Ｎ／３５ｍｍ×３５ｍｍである。なお、このせん断力は捕虫用粘着シートを紫外線に曝露する前に測定した値である。
本発明の捕虫用粘着シートは、適当な場所に設置して、飛翔性害虫を捕獲してもよいが、以下に示すように、紫外線誘引型の捕虫器に適用し、走光性害虫を捕獲することが好ましい。
この場合、本発明の捕虫用粘着シートにおける波長３４０〜４４０ｎｍにおける紫外線透過率の最小値が７０％以上であって、背面（基材シート）側から３４０〜４４０ｎｍの波長領域に発光ピークを有する紫外光を透過させ、粘着剤層面に走光性害虫を誘引・捕獲する方法を用いることができる。
前記紫外線透過率が７０％未満では誘虫性が低下し、また紫外線による物性低下が生じやすくなる。該紫外線透過率は８０％以上であることが好ましい。
具体的には、３４０〜４４０ｎｍの波長領域に発光ピークをもつ紫外光を発するタテ型光源をセットした捕虫器の支柱などに本発明の捕虫用シートを粘着剤層が前面側になるように、両面粘着テープなどを用いて装着することにより、走光性害虫を捕獲する。
【実施例】
【００１５】
次に、本発明を実施例により、さらに詳細に説明するが、本発明は、これらの例によってなんら限定されるものではない。
なお、各例で得られた粘着シートの性能を以下に示す方法に従って評価した。
（１）紫外線透過率
粘着シートから剥離シートを剥がし、このサンプルについて、紫外可視分光光度計［島津製作所社製、機種名「ＵＶ−３１０１ＰＣ」］を用いて、波長３４０〜４４０ｎｍの紫外線透過率の最小値を測定した。
（２）剥離性
ＪＩＳ Ｚ ０２３７に準拠して、幅５０ｍｍの粘着シートを剥離シートから、０.１ｍ／ｍｉｎの剥離速度で１８０度方向に剥離した際の剥離シート表面を目視し、以下の基準で評価した。
○：剥離シート上に糊残りがなく、粘着シートが良好に剥離できる。
×：粘着剤層が凝集破壊し、剥離シート上に糊残りがある。
（３−１）紫外線に曝露する前のせん断力(曝露前)
２３℃、５０％ＲＨの環境下で、幅３５ｍｍ、長さ３５ｍｍの粘着シートの基材シート側を両面テープを用いてステンレス鋼板に固定した試料を２つ用意し、その後、剥離シートを剥がしたのち、露出した粘着剤層面同士を重ね合わせ、１９.６Ｎローラーを用いて５往復して貼付した。
貼付３０分後、引張り試験機［オリエンテック社製、機種名「ＵＴＭ−４−１００」］を用いて、ＪＩＳ Ｚ ０２３７に準拠し、速度５０ｍｍ／ｍｉｎの条件でせん断力を測定した。
（３−２）フェード促進試験後のせん断力(フェード促進後)
粘着シートから剥離シートを剥がし、粘着剤層の反対面からフェードメーター試験機［スガ試験機社製、機種名「Ｕ４８」、光源：カーボンアークランプ］を用いて５０時間照射した。その後、２３℃、５０％ＲＨの環境下で、幅３５ｍｍ、長さ３５ｍｍの粘着シートの基材シート側を両面テープを用いてステンレス鋼板に固定した試料を２つ用意し、その後、露出した粘着剤層面同士を重ね合わせ、１９.６Ｎローラーを用いて５往復して貼付した。
貼付３０分後、引張り試験機［オリエンテック社製、機種名「ＵＴＭ−４−１００」］を用いて、ＪＩＳ Ｚ ０２３７に準拠し、速度５０ｍｍ／ｍｉｎの条件でせん断力を測定した。
（４）捕虫性
波長３４０〜４４０ｎｍの波長領域に発光ピークをもつ紫外光を発する蛍光灯をセットしたトーセロパックス(株)製捕虫ポールに、剥離シートを剥がした粘着シートの基材側を、両面粘着テープで貼付し、埼玉県蕨市錦町５−１４−４２の場所に３０日間放置したのち、捕虫数を目視にて観察し、下記の判定基準で評価した。
○：捕獲された虫の数が１００匹以上
×：捕獲された虫の数が１００匹未満
【００１６】
実施例１
軟化剤としてポリブテン［新日本石油社製、製品名「日石ポリブテン  グレードＨＶ−１９００」、数平均分子量：２９００］１００質量部（固形分）とポリオレフィン系高分子エラストマーとしてポリイソブチレン樹脂［ＢＡＳＦ社製、製品名「オパノールＢ２００Ｎ」、数平均分子量：６０００００］１質量部（固形分）を混合して粘着剤組成物を得た。この粘着剤組成物をグラシン紙の片面にシリコーン処理された剥離シート上に、ダイコーターにより厚さが３０μｍになるようにホットメルト塗布し、厚さ３８μｍのポリエチレンテレフタレート（ＰＥＴ）フィルム［東レ社製、商品名「ルミラー」］に貼り合わせて粘着シートを作製した。この粘着シートについて、せん断力、紫外線透過性、剥離性、捕虫性について評価した。その結果を第１表に示す。
【００１７】
実施例２
実施例１において、軟化剤としてポリブテン［新日本石油社製、製品名「日石ポリブテン  グレードＬＶ−２５」、数平均分子量：３９０］１００質量部（固形分）を用いた以外は、実施例１と同様に実施して粘着シートを作製し、性能評価を行った。その結果を第１表に示す。
実施例３
実施例１において、ポリオレフィン系高分子エラストマーを０.１質量部（固形分）用いた以外は、実施例１と同様に実施して粘着シートを作製し、性能評価を行った。その結果を第１表に示す。
実施例４
実施例１において、軟化剤としてポリブテン［新日本石油社製、製品名「日石ポリブテン  グレードＨＶ-１９００、数平均分子量：２９００］８０質量部（固形分）と、ポリイソブチレン［ＢＡＳＦ社製、製品名「オパノールＢ１０Ｎ、数平均分子量：９０００］２０質量部（固形分）との混合物を用いた以外は、実施例１と同様に実施して粘着シートを作製し、性能評価を行った。その結果を第１表に示す。
【００１８】
比較例１
実施例１において、ポリオレフィン系高分子エラストマーとしてポリイソブチレン［ＢＡＳＦ社製、製品名「オパノールＢ１５０Ｎ、数平均分子量：４２５０００］を３質量部（固形分）用いた以外は、実施例１と同様に実施して粘着シートを作製し、性能評価を行った。その結果を第１表に示す。
【００１９】
比較例２
実施例１において、ポリオレフィン系高分子エラストマーとしてポリイソブチレン樹脂［ＢＡＳＦ社製、製品名「オパノールＢ２００Ｎ」、数平均分子量：６０００００］を１５質量部（固形分）用いた以外は、実施例１と同様に実施して粘着シートを作製し、性能評価を行った。その結果を第１表に示す。
比較例３
実施例１において、ポリオレフィン系高分子エラストマーとしてポリイソブチレン樹脂［ＢＡＳＦ社製、製品名「オパノールＢ２００Ｎ」、数平均分子量：６０００００］を０.０１質量部（固形分）用いた以外は、実施例１と同様に実施して粘着シートを作製し、性能評価を行った。その結果を第１表に示す。
比較例４
実施例１において、ポリオレフィン系高分子エラストマーとしてポリイソブチレン［ＢＡＳＦ社製、製品名「オパノールＢ１５Ｎ、数平均分子量：２２０００］を１質量部（固形分）用いた以外は、実施例１と同様に実施して粘着シートを作製し、性能評価を行った。その結果を第１表に示す。
【００２０】
【表１】
0004964154.tif 000002
【００２１】
本発明の粘着シート（実施例１〜４）は、いずれも、紫外線曝露前及びフェード促進試験後のせん断力が５〜７０Ｎ／３５ｍｍ×３５ｍｍの範囲内にあり、紫外線透過率が７０％を超え、剥離性がよく、紫外線劣化性に優れかつ捕虫性に優れ、総合評価で合格である。
これに対し、比較例１は、紫外線曝露前のせん断力が５〜７０Ｎ／３５ｍｍ×３５ｍｍの範囲内にあり、剥離性は良いものの、フェード促進試験後のせん断力は３.５Ｎ／３５ｍｍ×３５ｍｍで、５Ｎ／３５ｍｍ×３５ｍｍ未満であり、紫外線による劣化が大きく、長期間の使用が困難である。また捕虫性が×であって、総合評価で不合格である。
比較例２〜４は、いずれも紫外線曝露前のせん断力が、５〜７０Ｎ／３５ｍｍ×３５ｍｍの範囲を逸脱しており、捕虫性は×であって、総合評価で不合格である。また、比較例２は、フェード促進試験後のせん断力の低下が大きく、紫外線による劣化度が激しい。
【産業上の利用可能性】
【００２２】
本発明の捕虫用粘着シートは、基材シートの一方の面に捕虫用の粘着剤層を有し、飛翔性害虫を効率よく捕殺し得ると共に、加工性や保存性が良好であり、しかも紫外線透過性及び耐紫外線劣化性に優れ、特に紫外線誘引型の捕虫器に好適に使用することができる。